(57)【要約】【課題】釘打ち性、釘保持力に優れ、かつ低コストで製造できる木質繊維集積板、及び該木質繊維集積板からなるパチンコ台のゲージ盤を提供すること。【解決手段】木質繊維がバインダーによって結合され、一体的に成形された木質繊維集積板であって、全体の平均密度が０．６９〜０．７６ｇ／ｃｍ３の範囲であり、表面部に厚さ２．５ｍｍ以下の表面層を有し、該表面層の密度が１．０ｇ／ｃｍ３以上であることを特徴とする木質繊維集積板。前記木質繊維集積板であって、厚さが１５〜２５ｍｍの範囲である木質繊維集積板からなるパチンコ台のゲージ盤。【選択図】  図１
2004155161.tif 000002
【特許請求の範囲】
【請求項１】
木質繊維がバインダーによって結合され、一体的に成形された木質繊維集積板であって、全体の平均密度が０．６９〜０．７６ｇ／ｃｍ３の範囲であり、表面部に厚さ２．５ｍｍ以下の表面層を有し、該表面層の密度が１．０ｇ／ｃｍ３以上であることを特徴とする木質繊維集積板。
【請求項２】
前記バインダーが、メラミン樹脂とポリメチレン・ジフェニル・ジイソシアネートとを含むことを特徴とする請求項１に記載の木質繊維集積板。
【請求項３】
請求項１又は２に記載の木質繊維集積板であって、厚さが１５〜２５ｍｍの範囲である木質繊維集積板からなるパチンコ台のゲージ盤。
【発明の詳細な説明】
【０００１】
【発明の属する技術分野】
本発明は、木質繊維集積板、及びパチンコ台のゲージ盤に関する。
【０００２】
【従来の技術】
木質繊維をバインダーにより結合して一体的に成形された木質繊維集積板は、種々の用途に用いられているが、その用途の一つにパチンコ台のゲージ盤がある。パチンコ台のゲージ盤とは、パチンコ球の流れを案内するための前面板のことをいう。木質繊維集積板をパチンコ台のゲージ盤として用いようとする場合、釘が打ちやすく、しかも釘の保持力が良好であることが望まれる。
しかし、木質繊維集積板のうち、通常用いられるＭＤＦ（中密度木材繊維集積板）等では、プレス成形の特性から、成形品の表面部に密度が比較的高い層、いわゆる岩盤層といわれる層ができやすく、この岩盤層が硬いと、釘が打てない、又は打てても釘が曲がってしまうという問題が生じる。釘が打ちやすいように、木質繊維集積板の岩盤層の密度や、全体の平均密度を下げると、木質繊維集積板全体の強度や、釘の保持力が低下してしまう。このように、釘の打ちやすさと、釘の保持力の両方を良好にすることは非常に困難であり、パチンコ台のゲージ盤としては、もっぱらラワンメランティー等の貴重な木材資源を使用した合板に頼っていた。
【０００３】
上記のような問題点を解決するために、密度分布が一定の範囲内であり、密度が高い岩盤層が存在しない木質繊維集積板が提案されている（特許文献１参照。）。具体的には、密度分布が０．５２ｇ／ｃｍ３〜１．０ｇ／ｃｍ３の範囲であって、密度が０．８０ｇ／ｃｍ３以上の層が存在しないか、又は表面部に厚さ２ｍｍ未満に存在する木質繊維集積板が提案されている。
この特許文献１によれば、密度１．０ｇ／ｃｍ３以上の層が存在する場合、特に、密度０．８ｇ／ｃｍ３以上で厚さが２ｍｍを超える層が表面部に存在する場合には、釘が打ちにくくなり、釘が曲がりやすくなるとされていた。
【０００４】
【特許文献１】
特開２０００−１４１３２４号公報
【０００５】
【発明が解決しようとする課題】
しかしながら、上記特許文献１に記載の木質繊維集積板を製造し評価したところ、釘打ち性と釘保持力にばらつきがあり、安定した性能を得るためには課題があることがわかった。
本発明は、かかる従来技術の問題点に鑑みてなされたものであり、釘打ち性、釘保持力に優れる、安定した性能を有しており、かつ低コストで製造できる木質繊維集積板、及び該木質繊維集積板からなるパチンコ台のゲージ盤を提供することを課題とする。
【０００６】
【課題を解決するための手段】
本発明者らは、上記の課題を解決すべく鋭意検討した結果、密度が１．０ｇ／ｃｍ３以上の岩盤層を厚さを制限して形成することにより、良好な釘打ち性、及び釘保持力が得られることを見出した。すなわち、密度１．０ｇ／ｃｍ３以上の層の厚さが表面部の２．５ｍｍ以下であり、木質集積板全体の平均密度が０．６９〜０．７６ｇ／ｃｍ３の範囲であることによって、上記課題を解決することを見出し、本発明を完成するに至った。
すなわち、本発明は、木質繊維がバインダーによって結合され一体的に成形された木質繊維集積板であって、全体の平均密度が０．６９〜０．７６ｇ／ｃｍ３の範囲であり、表面部に厚さ２．５ｍｍ以下の表面層を有し、該表面層の密度が１．０ｇ／ｃｍ３以上であることを特徴とする木質繊維集積板である。
また、本発明は、前記木質繊維集積板であって、厚さが１５〜２５ｍｍの範囲である木質繊維集積板からなるパチンコ台のゲージ盤である。
【０００７】
【発明の実施の形態】
以下、図を参照しつつ、本発明の実施形態を説明する。なお、この実施形態は本発明の要旨を説明するためのものであり、特に限定のない限り本発明を限定するものではない。
【０００８】
図１は本発明に係る木質繊維集積板の一実施形態を示す断面図である。この木質繊維集積板１は、木質繊維４がバインダー５によって結合され一体的に成形されてなっている。この木質繊維集積板１は、芯層３と、芯層３の両表面側の表面層２，２とから形成されており、表面層２は、密度が１．０ｇ／ｃｍ３以上であり、厚さｔ２が２．５ｍｍ以下である。さらに、この木質繊維集積板１全体の平均密度は、０．６９〜０．７６ｇ／ｃｍ３の範囲である。
【０００９】
木質繊維集積板１の厚さｔ１は、１５〜２５ｍｍ、好ましくは１７〜２０ｍｍである。芯層３の厚さｔ３は、好ましくは１２〜１８ｍｍである。
表面層２の厚さｔ２は２．５ｍｍ以下であり、さらに、２．２ｍｍ以下であることが好ましい。表面層２の厚さｔ２が２．５ｍｍ以下であると、良好な釘打ち性及び釘保持力が得られる。また表面層２の厚さｔ２は０．７ｍｍ以上であり、さらに１．０ｍｍ以上であることが好ましい。表面層２の厚さｔ２が０．７ｍｍ未満であると、十分な釘保持力を有することができなくなるため好ましくない。
【００１０】
表面層２の密度は１．０ｇ／ｃｍ３以上であることが好ましい。表面層２の密度が１．０ｇ／ｃｍ３以上であると、木質繊維集積板１の釘保持力がよくなるからである。また、表面層２の密度は、１．３ｇ／ｃｍ３以下であることが好ましい。表面層２の密度が１．３ｇ／ｃｍ３以下であると、木質繊維集積板１の釘打ち性がよくなるからである。
また、木質繊維集積板１全体の平均密度は、０．６９〜０．７６ｇ／ｃｍ３の範囲であり、好ましくは、０．７０〜０．７４ｇ／ｃｍ３あることが好ましい。表面層２の密度及び木質繊維集積板１全体の平均密度が上記の範囲内であると、木質繊維集積板１の釘打ち性がよくなり、釘保持力も良好である。
【００１１】
本発明の木質繊維集積板１を製造するための木質繊維４としては、針葉樹又は広葉樹等の木材をチッパーでチップ化し、解繊したものが用いられる。
木質繊維４の大きさは、長さが０．１〜１０ｍｍ、且つ直径（太さ）が２〜３００μｍであることが好ましい。また、このように、長さが０．１〜１０ｍｍで、且つ直径２〜３００μｍの大きさの木質繊維４が、木質繊維集積板１の製造のために用いる木質繊維４の総量中、約７０重量％、好ましくは約８５重量％以上であることが好ましい。
木質繊維４の長さが１０ｍｍより長いか、又は太さが３００μｍより大きいと木質繊維集積板１に釘を真直ぐに打ち難く、釘保持力及び釘打ち性にばらつきを生じるため好ましくない。木質繊維４の長さが０．１〜１０ｍｍであり、且つ、長さが０．１〜１０ｍｍであると、木質繊維集積板１に釘を真直ぐに打ち易くなり、且つ、良好な釘保持力を得ることができる。なお、木質繊維の長さ、直径は、顕微鏡観察によって求めることができる。
【００１２】
木質繊維４は、以下のようにして製造することができる。すなわち、広葉樹又は針葉樹等の木材をチッパーでチップ化し、得られたチップを解繊する。解繊には、１５０℃程度の高圧蒸気により蒸煮した後、ディスクリファイナーによって解繊する方法等が用いられる。解繊によって得られた木質繊維４はアセチル化して用いることもできるが、アセチル化しないで用いてもよい。
本発明によれば、表面層の厚さと密度を規定し、且つ全体の平均密度を一定の範囲に定めていることにより、良好な釘打ち性、釘保持力を有する木質繊維集積板が得られるため、木質繊維４がアセチル化されていなくとも、釘打ち性、釘保持力等に優れた木質繊維集積板を得ることができる。
木質繊維集積板１の総重量中、木質繊維４の重量（但し、絶乾重量）が約７０重量％、好ましくは８５重量％以上であると、釘打ち性、釘保持力に優れた木質繊維集積板１が得ることができる。
【００１３】
木質繊維４を結合するためのバインダー５として、例えば、熱硬化性樹脂を用いることができる。熱硬化性樹脂としては、ユリア樹脂、メラミン樹脂、フェノール樹脂、ポリウレタン樹脂、エポキシ樹脂、ジアリルフタレート樹脂、ポリメチレン・ジフェニル・ジイソシアネート（以下、ＭＤＩと記載する。）等が挙げられる。これらのバインダー５は、単独で用いてもよいし、２種以上を混合して用いてもよい。
これらのバインダーのうち、メラミン樹脂とＭＤＩとを用いることが好ましい。メラミン樹脂とＭＤＩとを組み合わせて用いることにより、良好な釘保持力を得ることができる。
【００１４】
バインダー５の使用量は、木質繊維繊維４の絶乾重量１００重量部に対して、固形分で５〜２５重量部であることが好ましい。バインダー５の量が５重量部未満では木質繊維４を結合して成形することが困難になり、且つ、釘保持力が弱く、曲げ強度が弱い。バインダー５の量が２５重量部を越えても特に向上する効果はなく、バインダー５の使用量が過剰であるためコストが高くなるため好ましくない。
メラミン樹脂とＭＤＩとをバインダー５として用いる場合、メラミン樹脂１００重量部に対して、ＭＤＩを３〜８０重量部、好ましくは１０〜６５重量部の割合で用いることが好ましい。ＭＤＩが、３重量部より少ないと、木質繊維集積板１の耐水性が低下する傾向にあり、８０重量部より多いと離型性が不利となる。
【００１５】
さらに、メラミン樹脂とＭＤＩとをバインダー５として用いる場合、木質繊維４にメラミン樹脂とＭＤＩとを別々に塗布することが好ましい。
メラミン樹脂とＭＤＩとを別々に塗布する場合、木質繊維４の絶乾燥重量１００部に対して、メラミン樹脂は５〜２５重量部、好ましくは、６〜２０重量部の割合であり、ＭＤＩは、０．５〜２０重量部、好ましくは、１〜１５重量部の割合であることが好ましい。この場合、メラミン樹脂とＭＤＩとを塗布する順序は任意である。
【００１６】
次に、本発明の木質繊維集積板１の製造方法を説明する。
まず、上述のような木質繊維４とバインダー５とを混合して、木質繊維４の表面上にバインダー５を付着させることにより、木質繊維集積板１を一体化して成形するための木質繊維材を調製する。木質繊維とバインダーとの混合方法は任意であるが、例えば、スプレー方式で塗布する方法が採用できる。すなわち、低速で回転する回転ドラム内に、大きさが調整された木質繊維を入れ、前記回転ドラム内で木質繊維が自然落下する際にバインダーを木質繊維にスプレー塗布する方法が好適である。
【００１７】
次に、上記のようにして得られた木質繊維材を熱圧成形することにより木質繊維４をバインダー５により結合した木質繊維集積板１が得られる。熱圧成形により、木質繊維材中のバインダー５は反応して硬化し、木質繊維４はバインダー５の硬化物によって結合される。熱圧成形温度はバインダーの種類にも依るが、約１５０〜２３０℃であり、好ましくは、１８０〜２２０℃である。また、熱圧成形を行う時間は、成形厚さ１ｍｍに対して、８〜４０ｓｅｃ／ｍｍ、さらに好ましくは、１０〜２５ｓｅｃ／ｍｍである。
熱圧成形によって得られる木質繊維集積板の厚さが約１５〜２５ｍｍであれば、全体の平均密度が０．６９〜０．７６ｇ／ｃｍ３の範囲であり、表面部に厚さ２．５ｍｍ以下の表面層を有し、該表面層の密度が１．０ｇ／ｃｍ３以上である木質繊維集積板１が得られ易い。このような木質繊維集積板１は、釘打性、釘保持力に優れる。
なお、密度が１．０ｇ／ｃｍ３以上である表面層が表面に２．５ｍｍ以上の厚さにわたって形成された場合には、表面層をサンダー等によって切削削除することによっても、木質繊維集積板１を得ることができる。
上記のように、本実施形態の木質繊維集積板１は、容易に、かつ低コストで製造することができる。
【００１８】
本実施形態の木質繊維集積板１は、全体の平均密度が０．６９〜０．７６ｇ／ｃｍ３の範囲であり、表面部に密度が１．０ｇ／ｃｍ３以上である厚さ２．５ｍｍ以下の表面層を有しているので、釘打ち性に優れている。すなわち、釘が打ちやすく、曲がらずにまっすぐ打つことができる。この釘打ち性は、「釘打ち力」を用いて数値的評価を行うことができる。釘打ち力とは、釘を打つ際の抵抗力を指し、数値が小さいほど無理な力をかける必要がなく、まっすぐに釘が打ちやすいことを示している。この釘打ち力は、０．８２ｋＮ以下であることが好ましく、さらに０．７２ｋＮ以下であることがより好ましい。
また、本実施形態の木質繊維集積板１は、釘保持力に優れており、打った釘が板から抜けにくい。釘保持力は、値が大きいほど釘保持力が高く優れており、４０ｋｇｆ以上であることが好ましく、さらに、４５ｋｇｆ以上であることがより好ましい。
【００１９】
なお、本実施形態には含まれていないが、本発明の木質繊維集積板の片面には例えば厚さ０．３〜０．７ｍｍのセル化粧シート（図示しない）が貼られていてもよい。セル化粧シートとは、例えばセルロイドフィルムの片面に紙をラミネートしたものである。さらに、セル化粧シートを片面に貼った場合、表面と裏面とでは非対称となり、湿度変化等によってセル化粧シート貼り木質繊維集積板に反り、ネジレが生じ易くなるため、これを防ぐために、木質繊維をバインダーにより結合した層の少なくとも片面側に、好ましくは両面側に、バックシートを一体化することができる。この場合、バックシートは、木質繊維集積板面上の、少なくとも、セル化粧シートが貼られる側の反対側面上に一体化される。接着剤を予めバックシートに塗布し、このバックシートを予め成形された木質繊維集積板１に貼り合わせてバックシートを木質繊維集積板１に一体化することもできるが、バインダー５が付着した木質繊維４にバックシートを重ね合わせて熱圧成形することでバインダー５により結合された木質繊維４の層にバックシートを一体化することが好ましい。
【００２０】
バックシートとしては、和紙等の紙或いはビニロン不織布、ガラス不織布等の不織布が用いられる。バックシートとして和紙を用いると、和紙にバインダーが熱圧成形時に含浸し易いので木質繊維集積板とバックシート（和紙）とが強固に接着されるため好ましく、また、和紙は強度が大きい点でも好ましい。好ましい和紙は、コウゾ、ミツマタ、ガンビ等のジン皮繊維を原料とし、抄紙のときにネリを用いたものである。バックシートとして目付が、約２０〜２００ｇ／ｍ２であるものが好ましく、目付が２０ｇ／ｍ２未満では反りを抑え難いし、２００ｇ／ｍ２を越えるとコストが高くなるため好ましくない。
【００２１】
本実施形態の木質繊維集積板１は、上述したように釘打ち性がよく、釘保持力に優れているため、釘を打つ必要があるパチンコ台のゲージ盤として用いるのに好適である。厚さｔ１が１５〜２５ｍｍ、好ましくは１７〜２０ｍｍである木質繊維集積板１が、パチンコ台のゲージ盤を製造するためには特に有用である。このような木質繊維集積板１に、自動釘打ち機で釘を打つと、まっすぐ平均に釘を打つことができ、且つ、釘が木質繊維集積板１から抜けにくい。このようなパチンコ台のゲージ盤は、本発明の木質繊維集積板に透孔を設け、釘打ちすることで製造できる。
【００２２】
【実施例】
以下本発明の実施例を説明するが、本発明の範囲はこれらの実施例に限定されるものではない。
（実施例１）
直径が０．ｌ〜１．０ｍｍ程度、長さが０．２〜５０ｍｍ程度の木質繊維をパワーミル（Ｐ−５）（ダルトン株式会社製）を用いて粉砕して、長さが０．１ｍｍ以上で１０ｍｍ以下の範囲にあり、直径２〜３００μｍの大きさの木質繊維を得た。
【００２３】
次いで、得られた木質繊維を低速で回転する回転ドラム内に入れ、ドラム内で木質繊維が自然落下する際にバインダーをスプレー塗布した。バインダーの塗布量は、粉末状木質繊維の絶乾重量１００重量部に対してメラミン樹脂固形分として１０重量部及び粗ポリメチレン・ジフエニル・ジイソシアネート（粗ＭＤＩ：住友バイエルウレタン社製）５重量部を用いた。
【００２４】
次いで、バインダーが塗布された木質繊維を、フォーミングマシンを用いてフォーミングして木質繊維材（マット状物、厚さ約４００ｍｍ）を得た。このマット状物の両面に和紙（この和紙の目付は３０ｇ／ｍ２であった。）を位置させた。マット状物と和紙とを重ね合わせたものをプレス機の熱盤間でプレス成形することで、両面にバックシートの貼られた木質繊維集積板１１を得た。熱圧条件は、熱盤温度１８０℃、プレス圧力２０〜３０ｋｇｆ／ｃｍ２、圧締時間２０分であった。該バックシート貼り木質繊維集積板１１は、木質繊維４をバインダー５により結合することで得られた木質繊維集積板１の両面に和紙（バックシート）が熱圧成形時に一体化されたものであった。木質繊維集積板１１の大きさは幅５００ｍｍ×長さ４５０ｍｍ×厚さ１９ｍｍであった。
【００２５】
得られたバックシート貼り木質繊維集積板１１に自動釘打機で釘を打ったところ、釘はまっすぐに打てた。このときの釘打ち力は０．５３ｋＮであった。また、引き抜き試験により、打った釘の釘保持力を測定したところ、平均値は４０ｋｇｆであった。なお、釘保持力の最小値は３６ｋｇｆ、最大値は４８ｋｇｆ、測定個数は１０であった。さらに、厚み方向の密度分布（デンシィティープロファィル、Ｄｅｎｓｉｔｙ  Ｐｒｏｆｉｌｅ）を測定する密度分布測定器を用いて、木質繊維集積板１部分の厚み方向の密度分布を測定した。木質繊維集積板１部分の全体密度は０．６９ｇ／ｃｍ３であり、密度が１．０ｇ／ｃｍ３以上である表面層の厚さｔ２は、１ｍｍであった。
なお、厚み方向の密度分布測定器として、ＡＴＲ社（ドイツ）製のｓｔａｎｄａｒｄ  ＡＴＲ  Ｄｅｎｓｉｔｙ  Ｐｒｏｆｉｌｏｍｅｔｅｒ  Ｔｙｐｅ  ＤＰＭ２０１を用いた。
【００２６】
（実施例２〜６、比較例１〜２）
実施例２〜５及び比較例１〜２においては、木質繊維の投入量及びバインダーの組成や使用量等を変えたこと以外は、実施例１と同様の方法に従って、全体密度及び表面層の厚さｔ２の異なる木質繊維集積板を製造した。また、実施例６においては、バインダーに含まれる樹脂を変更したこと以外は実施例１と同様にして木質繊維集積板を製造した。
これら実施例２〜６、比較例１〜２にかかる木質繊維集積板の釘打ち力、釘打ち性を実施例１と同様に測定した。また、全体密度及び表面層の厚さｔ２も同様に測定した。
【００２７】
実施例１〜６及び比較例１〜２にかかる木質繊維集積板の、釘打ち性、釘保持力、全体密度、表面層の厚さについての測定結果を、表１にまとめて示す。なお、表１において、メラミン／ＭＤＩと示したものはメラミン樹脂と粗ポリメチレン・ジフエニル・ジイソシアネートとを、メラミンと示したものはメラミン樹脂を、バインダーとして用いて木質繊維集積板を製造したことを表わしている。
また、表１において、釘打ち性は、釘打ち力が０．８２ｋＮ以下であるものを○印で表わし合格とし、０．８２ｋＮよりも大きいものを×印で表わし不合格としている。ここで、釘打ち力は、５０ｍｍ×５０ｍｍの板に、速度５０ｍｍ／分の最大圧縮荷重で、直径１．８５ｍｍ×長さ３２ｍｍの釘を差し込むことによって測定した。また、釘保持力は、パチンコ釘を５０×５０ｍｍ角の台板に打ち込んだ後、釘の引き抜き強度を測定した。この強度測定は、ＪＩＳ  Ａ５９０５−１９９４、５．１３の木ネジ保持力試験法、５．１４のくぎ逆引抜抵抗試験法に準じて行った。耐久性を要求されるパチンコ台のゲージ盤としては、釘保持力が約４０ｋｇｆ、好ましくは４５ｋｇｆであることが望ましいため、４０ｋｇｆ以上であるものを合格として○印で表示し、４０ｋｇｆ未満のものを不合格として×印で表示した。
【００２８】
【表１】
2004155161.tif 000003
【００２９】
表１に示した結果のうち、実施例１〜５及び比較例１〜２について、密度が１．０ｇ／ｃｍ３以上である表面層の厚さｔ２と、釘打ち力との関係をグラフ化して、図２に示す。図２からわかるように、表面層の密度が１．０ｇ／ｃｍ３以上であっても、本発明に係る実施例１〜５においては、良好な釘打ち性が得られることがわかった。また、表面層の厚さｔ２が２．５ｍｍ以下であると、釘打ち力が０．８２ｋＮ以下となり釘打ち性が合格となった。
また、釘打ち力と釘保持力の関係をグラフで表わすと、図３のようになった。図３からわかるように、釘打ち力と釘保持力の関係は、良好な釘保持力である４０ｋｇｆ以上を得るためには、釘打ち力が大きくなるという相反する関係にあり、双方が良好な木質繊維集積板を得ることは困難である。しかしながら、実施例１〜５のように、密度が１．０ｇ／ｃｍ３以上である表面層の厚さが２．５ｍｍ以下であり、全体密度が０．６９〜０．７６ｇ／ｃｍ３の範囲であると、釘打ち性、釘保持力共に優れている木質繊維集積板を得られることがわかった。
また、釘保持力と全体密度の関係を図４に示す。図４からわかるように、全体密度が０．６９ｇ／ｃｍ３以上であると、釘保持力が４０ｋｇｆ以上となり釘保持力が合格となった。
なお、実施例６のようにバインダーとしてメラミン樹脂のみを用いた場合にも、釘打ち性、釘保持力共に合格となった。ただし、全体密度が同じである実施例３と実施例６を比較すると、バインダーとしてはメラミン樹脂とＭＤＩとを用いた実施例３の方が釘保持力に優れる傾向にあるため、バインダーとしてはメラミン樹脂とＭＤＩとを用いることが好ましいことがわかった。
【００３０】
【発明の効果】
以上説明したように、本発明の木質繊維集積板は、釘打ち性及び釘保持力に優れ、安定した性能を有している。従って、本発明の木質繊維集積板は、パチンコ台のゲージ盤を製造するために好適に用いられる。
【図面の簡単な説明】
【図１】本発明の木質繊維集積板の一実施形態を示す断面図である。
【図２】実施例にかかる木質繊維集積板の表面層の厚さと釘打ち力との関係を示すグラフである。
【図３】実施例にかかる木質繊維集積板の釘保持力と釘打ち力との関係を示すグラフである。
【図４】実施例にかかる木質繊維集積板の釘保持力と全体密度との関係を示すグラフである。
【符号の説明】
１・・木質繊維集積板、２・・表面層、３・・芯層、４・・木質繊維、５・・バインダー
【図１】
2004155161.tif 000004
【図２】
2004155161.tif 000005
【図３】
2004155161.tif 000006
【図４】
2004155161.tif 000007